(57)【特許請求の範囲】
【請求項１】
水性分散媒中に、酸化チタン微粒子が分散していると共に、ペルオキソチタン成分、銅成分及びスズ成分が含有され、且つ該ペルオキソチタン成分の含有量が酸化チタンに対して０．１〜２０質量％であることを特徴とする可視光応答型酸化チタン系微粒子分散液。
【請求項２】
前記銅成分の金属銅換算での含有量が、酸化チタンに対して０．０１〜５質量％であることを特徴とする請求項１に記載の可視光応答型酸化チタン系微粒子分散液。
【請求項３】
前記スズ成分の含有量が、酸化チタンとのモル比（Ｔｉ／Ｓｎ）で１〜１０００であることを特徴とする請求項１又は２に記載の可視光応答型酸化チタン系微粒子分散液。
【請求項４】
前記酸化チタン微粒子が、動的散乱法により測定される５０％累計分布径（Ｄ50）で５０ｎｍ以下であることを特徴とする請求項１〜３のいずれか１項に記載の可視光応答型酸化チタン系微粒子分散液。
【請求項５】
（１）原料チタン化合物とスズ化合物と過酸化水素から、スズ化合物を含有したペルオキソチタン酸を製造する工程、
（２）スズ化合物を含有したペルオキソチタン酸水溶液を高圧下、８０〜２５０℃で加熱し、ペルオキソチタン成分及びスズ成分を含む酸化チタン微粒子分散液を得る工程、及び
（３）酸化チタン微粒子分散液に銅化合物を添加し、反応させる工程
を有することを特徴とする請求項１〜４のいずれか１項に記載の可視光応答型酸化チタン系微粒子分散液の製造方法。
【発明の詳細な説明】
【技術分野】
【０００１】
本発明は、可視光応答型酸化チタン系微粒子分散液及びその製造方法に関し、更に詳細には、酸化チタン微粒子の分散安定性に優れ、また、可視光応答性を有する透明性の高い光触媒薄膜を簡便に作製することができる可視光応答型酸化チタン系分散液及びその製造方法に関する。
【０００２】
酸化チタンは種々の用途、例えば顔料、紫外線遮蔽剤、触媒、光触媒、触媒担体、吸着剤、イオン交換剤、充填剤、補強剤、セラミックス用原料、ペロブスカイト型複合酸化物などの複合酸化物の前駆体、及び磁気テープの下塗り剤等に使用されている。
【０００３】
中でも光触媒性酸化チタン微粒子は、その分散液を種々基材の表面にコーティングして形成した光触媒性コーティング膜が、酸化チタンの光触媒作用により有機物を分解し膜表面を親水性にすることから、基材表面の清浄化、脱臭、抗菌等の用途に多用されている。該光触媒活性を高めるためには、光触媒粒子と分解対象物質との接触面積を広くすることが必要であり、そのために該粒子の一次粒子径が５０ｎｍ以下であることが要求される。さらに、基材の意匠性を失わないよう、膜の透明性も要求される。
【０００４】
酸化チタン微粒子分散液の製造方法としては、１）酸化チタン微粉末を有機高分子分散剤などの分散助剤を用いて、湿式分散機により分散媒中に分散する方法（特許文献１〜３）、及び２）チタン含有化合物溶液の水熱処理により作製する液相法（特許文献４）が挙げられる。これらの製法の問題点は平均粒子径５０ｎｍ以下の超微粒子が凝集を起こしやすいため、一次粒子まで分散するために多大な労力を必要とし、場合によっては一次粒子まで分散することが不可能な点である。
【０００５】
また、酸化チタンは、太陽光などの比較的波長の短い紫外領域の光の照射下では良好な光触媒作用を示すものの、蛍光灯のように可視光が大部分を占める光源で照らされた室内空間では、十分な光触媒作用を発現しにくい場合がある。近年、可視光応答型光触媒として酸化タングステン光触媒体（特許文献４）が注目されているが、タングステンは希少元素であるため、汎用元素であるチタンを利用した光触媒の可視光活性向上が望まれている。
【先行技術文献】
【特許文献】
【０００６】
【特許文献１】特開平０１−００３０２０号公報
【特許文献２】特開平０６−２７９７２５号公報
【特許文献３】特開平０７−２４７１１９号公報
【特許文献４】特開２００９−１４８７００号公報
【発明の概要】
【発明が解決しようとする課題】
【０００７】
本発明は上記事情に鑑みなされたもので、酸化チタン微粒子の分散安定性に優れ、また、可視光応答性を有する透明性の高い光触媒薄膜を簡便に作製することができる可視光応答型酸化チタン系分散液及びその製造方法を提供することを目的とする。
【課題を解決するための手段】
【０００８】
本発明者らは、上記目的を達成するため鋭意検討を行なった結果、原料チタン化合物とスズ化合物と過酸化水素を用いてスズ化合物を含有したぺルオキソチタン酸を製造した後、これを高圧下に水熱反応させて酸化チタン微粒子分散液を得た後、銅化合物を添加、反応させることにより、ぺルオキソチタン成分、銅成分、スズ成分を含む酸化チタン微粒子分散液が得られ、この酸化チタン分散液は、酸化チタン微粒子の分散安定性に優れ、またこの酸化チタン分散液から可視光応答性を有する透明性の高い光触媒薄膜を簡便に作製することができることを知見し、本発明をなすに至った。
【０００９】
従って、本発明は、下記可視光応答型酸化チタン系分散液及びその製造方法を提供する。
請求項１：
水性分散媒中に、酸化チタン微粒子が分散していると共に、ペルオキソチタン成分、銅成分及びスズ成分が含有され、且つ該ペルオキソチタン成分の含有量が酸化チタンに対して０．１〜２０質量％であることを特徴とする可視光応答型酸化チタン系微粒子分散液。
請求項２：
前記銅成分の金属銅換算での含有量が、酸化チタンに対して０．０１〜５質量％であることを特徴とする請求項１に記載の可視光応答型酸化チタン系微粒子分散液。
請求項３：
前記スズ成分の含有量が、酸化チタンとのモル比（Ｔｉ／Ｓｎ）で１〜１０００であることを特徴とする請求項１又は２に記載の可視光応答型酸化チタン系微粒子分散液。
請求項４：
前記酸化チタン微粒子が、動的散乱法により測定される５０％累計分布径（Ｄ50）で５０ｎｍ以下であることを特徴とする請求項１〜３のいずれか１項に記載の可視光応答型酸化チタン系微粒子分散液。
請求項５：
（１）原料チタン化合物とスズ化合物と過酸化水素から、スズ化合物を含有したペルオキソチタン酸を製造する工程、
（２）スズ化合物を含有したペルオキソチタン酸水溶液を高圧下、８０〜２５０℃で加熱し、ペルオキソチタン成分及びスズ成分を含む酸化チタン微粒子分散液を得る工程、及び
（３）酸化チタン微粒子分散液に銅化合物を添加し、反応させる工程
を有することを特徴とする請求項１〜４のいずれか１項に記載の可視光応答型酸化チタン系微粒子分散液の製造方法。
【発明の効果】
【００１０】
本発明によれば、酸化チタン微粒子の分散安定性に優れ、また、可視光応答性を有する透明性の高い光触媒薄膜を簡便に作製することができる可視光応答型酸化チタン系分散液及びその製造方法を提供することができる。
【発明を実施するための形態】
【００１１】
以下、本発明について更に詳細に説明する。
＜可視光応答型酸化チタン系微粒子分散液＞
本発明の可視光応答型酸化チタン系微粒子分散液においては、水性溶媒中に、酸化チタン微粒子が高度に分散し、更にペルオキソチタン成分、銅成分及びスズ成分が含まれているものである。
【００１２】
・水性分散媒：
水性分散媒としては水性溶媒が使用される。水性溶媒としては、水、及び水と任意の割合で混合される親水性有機溶媒との混合溶媒が挙げられる。水としては、例えば脱イオン水、蒸留水、純水等が好ましい。親水性有機溶媒としては、例えばメタノール、エタノール、イソプロパノールなどのアルコールが好ましい。この場合、親水性有機溶媒の混合割合は、水性分散媒中０〜５０質量％であることが好ましい。
【００１３】
・酸化チタン微粒子：
水性分散媒に分散される酸化チタン微粒子は、レーザー光を用いた動的散乱法により測定される体積基準の５０％累積分布径（Ｄ50）（以下、「平均粒子径」とする。）が５０ｎｍ以下であることが好ましく、より好ましくは３０ｎｍ以下である。通常、その下限値は特に限定されないが、５ｎｍ以上であることが好ましい。
【００１４】
酸化チタン微粒子の濃度は、所要の厚さの光触媒薄膜を作製し易い点で、分散液中、０．０１〜２０質量％が好ましく、特に０．５〜１０質量％が好ましい。
【００１５】
・ペルオキソチタン成分：
ここで、「ペルオキソチタン成分」とは、Ｔｉ−Ｏ−Ｏ−Ｔｉ結合を含む酸化チタン系化合物を意味し、ペルオキソチタン酸及びＴｉ（ＶＩ）と過酸化水素との反応によって生成するペルオキソチタン錯体を含包する。
【００１６】
本発明の酸化チタン系微粒子分散液において、ペルオキソチタン成分は酸化チタンを良好に分散させる作用を有する。ペルオキソチタン成分の濃度は、酸化チタン微粒子に対して０．１〜２０質量％であり、好ましくは０．１〜５質量％である。該濃度が０．１質量％未満では酸化チタン微粒子が凝集し易くなる。一方、２０質量％を超えると、該分散液から得られる光触媒薄膜の光触媒効果が不十分となることがある。
【００１７】
・銅成分：
銅成分は得られる光触媒薄膜の分解活性を高める作用を有する。該銅成分の存在状態は限定されず、例えば金属銅、酸化物、水酸化物、硝酸塩、硫酸塩、ハロゲン化物、及び錯化合物のいずれであってもよい。該銅成分は少なくともその一部は酸化チタン微粒子表面に担持されていることが好ましく、他の部分は分散液中に溶解及び／又は分散していることが好ましい。
【００１８】
該銅成分の金属銅換算の含有量は、酸化チタン微粒子に対して０．０１〜５質量％が好ましく、特には０．１〜２質量％が好ましい。銅成分の含有量が多すぎると、光触媒活性が十分に発揮されないことがある。
【００１９】
・スズ成分：
スズ成分は得られる光触媒薄膜の可視光応答性を高める作用を有する。該スズ成分の存在状態は限定されず、例えば金属スズ、酸化物、水酸化物、硝酸塩、硫酸塩、ハロゲン化物、及び錯化合物のいずれであってもよい。該スズ成分は少なくともその一部は酸化チタン微粒子内部にドープ、もしくは酸化チタン微粒子表面に担持されていることが好ましく、他の部分は分散液中に溶解及び／又は分散していることが好ましい。
【００２０】
該スズ成分は、酸化チタンとのモル比（Ｔｉ／Ｓｎ）で１〜１０００含有されていることが好ましく、特には５〜２００が好ましく、より好ましくは１０〜１００である。該モル比が１０００を超えると効果が不十分である。一方、１より小さいと、酸化チタン含有割合が低下し、光触媒効果が十分発揮されないことがある。
【００２１】
＜可視光応答型酸化チタン系微粒子分散液の製造方法＞
上記の酸化チタン微粒子分散液は、
（１）原料チタン化合物とスズ化合物と過酸化水素から、スズ化合物を含有したペルオキソチタン酸を製造する工程、
（２）スズ化合物を含有したペルオキソチタン酸水溶液を高圧下、８０〜２５０℃で加熱し、酸化チタン微粒子分散液に転換する工程、及び
（３）酸化チタン微粒子分散液に銅化合物を添加し、反応させる工程
を有する製造方法により製造することができる。
【００２２】
・工程（１）：
工程（１）では、原料チタン化合物とスズ化合物と過酸化水素とを反応させることでスズ化合物を含有したペルオキソチタン酸を製造する。反応方法としては、原料チタン化合物に塩基性物質を添加して水酸化チタンとし、含有する不純物イオンを除去し、過酸化水素を添加してペルオキソチタン酸とした後にスズ化合物を添加して、スズ含有ペルオキソチタン酸とする方法でも、原料チタン化合物にスズ化合物を添加した後に塩基性物質を添加してスズ含有水酸化チタンとし、含有する不純物イオンを除去し、過酸化水素を添加してスズ含有ペルオキソチタン酸とする方法でもよい。
【００２３】
工程（１）で原料として使用される原料チタン化合物としては、例えばチタンの塩酸塩、硝酸塩、硫酸塩などの無機酸塩、蟻酸、クエン酸、蓚酸、乳酸、グリコール酸などの有機酸塩、これらの水溶液にアルカリを添加して加水分解することにより析出させた水酸化チタンなどが挙げられ、これらのうち２種類以上を組み合わせて使用してもよい。この原料チタン化合物の水溶液の濃度は、６０質量％以下、特に３０質量％以下であることが好ましい。なお、濃度の下限は適宜選定されるが、１質量％以上であることが好ましい。
【００２４】
上記スズ化合物含有ペルオキソチタン酸水溶液は、ｐＨ調整などのために、アルカリ性又は酸性物質を含んでいてよい。アルカリ性物質としては、アンモニア、水酸化ナトリウム、水酸化カルシウムなどが挙げられ、酸性物質としては、硫酸、硝酸、塩酸、炭酸、リン酸、過酸化水素などの無機酸及び蟻酸、クエン酸、蓚酸、乳酸、グリコール酸などの有機酸が挙げられる。
この工程（１）において、スズ化合物の使用量は上述した通りであるが、過酸化水素の使用量は、ＴｉとＳｎの合計モル数の１．５〜５倍モルとすることが好ましい。また、この過酸化水素を添加して原料チタン化合物乃至水酸化チタンをぺルオキソチタン酸にする反応における反応温度は、５〜６０℃とすることが好ましく、反応時間は、３０分〜２４時間とすることが好ましい。
なお、原料チタン化合物を水酸化チタンにするために添加する塩基性物質としては、水酸化ナトリウム、水酸化カリウム等のアルカリ金属又はアルカリ土類金属の水酸化物、アンモニア、アルカノールアミン、アルキルアミン等が挙げられ、原料チタン化合物の水溶液のｐＨを７以上になるような量で添加、使用される。
また、得られたスズ化合物含有ぺルオキソ酸水溶液のｐＨは、１〜７、特に４〜７であることが取り扱いの安全性の点で好ましい。
【００２５】
・工程（２）：
工程（２）では、スズ化合物を含有したペルオキソチタン酸水溶液を高圧下、８０〜２５０℃、好ましくは１２０〜２５０℃の温度において水熱反応に供する。反応温度は、反応効率と反応の制御性の観点から８０〜２５０℃が適切である。その結果、ペルオキソチタン酸は、酸化チタン微粒子に変換されていく。
この場合、圧力は、０．０１〜４．５ＭＰａ程度の高圧、特に０．１５〜４．５ＭＰａ程度の高圧であることが好ましく、反応時間は、１分〜２４時間であることが好ましい。
この工程（２）により、ぺルオキソチタン成分及びスズ成分を含む酸化チタン微粒子分散液が得られる。
【００２６】
・工程（３）：
工程（３）では、工程（２）で得られた酸化チタン微粒子分散液に銅化合物を添加し、反応させる。反応方法としては、酸化チタン微粒子分散液に銅化合物を添加して常温で撹拌する方法でも、酸化チタン微粒子分散液に銅化合物を添加して８０〜２５０℃の温度において水熱処理する方法でもよい。この場合、反応時間は、１分〜３時間であることが好ましい。
【００２７】
工程（３）で原料として使用される銅化合物としては、例えば銅の塩酸塩、硝酸塩、硫酸塩などの無機酸塩、蟻酸、クエン酸、蓚酸、乳酸、グリコール酸などの有機酸塩、これらの水溶液にアルカリを添加して加水分解することにより析出させた水酸化銅、銅テトラアンミン錯体などの錯体が挙げられ、これらのうち２種類以上を組み合わせて使用してもよい。
このようにして得られる酸化チタン系微粒子分散液は、各種基材、例えば、ガラスのような無機基材やポリエステルフィルムのような有機基材などの表面に光触媒膜を形成させるために使用することができる。この場合、光触媒膜の形成方法としては、公知の方法を採用して塗布、乾燥すればよく、光触媒膜の厚さも種々選定されるが、通常５０ｎｍ〜１０μｍの範囲である。形成された光触媒膜は、透明であり、従来のように紫外領域において良好な光触媒作用を与えると共に、可視光応答性にも優れたものである。
【実施例】
【００２８】
以下に実施例及び比較例を示し、本発明を具体的に説明するが、本発明は以下の実施例に限定されるものではない。なお、本発明における各種の測定は次のようにして行った。
【００２９】
（１）分散液中の酸化チタン微粒子の平均粒子径（Ｄ50）
分散液中の酸化チタン微粒子の平均粒子径（Ｄ50）は、粒度分布測定装置（商品名“ナノトラック粒度分析計ＵＰＡ−ＥＸ”、日機装（株））を用いて測定した。
【００３０】
（２）光触媒薄膜の透明性
基材であるガラス板のＨＡＺＥ値（％）を測定する。次に、分散液を該ガラス上に塗布、乾燥することで光触媒薄膜を作製し、該薄膜を作製した状態のガラス板のＨＡＺＥ値を測定する。その差から光触媒薄膜のＨＡＺＥ値を求める。ＨＡＺＥ値の測定はＨＡＺＥメーター（商品名“デジタルヘイズメーターＮＤＨ−２００”、日本電色工業（株））を用いた。光触媒薄膜の透明性を求められたＨＡＺＥ値の差から次の基準で評価した。
【００３１】
良好（○と表示）    ・・・・  差が＋１％以下。
やや不良（△と表示）・・・・  差が＋１％を超え、＋３％以下。
不良（×と表示）    ・・・・  差が＋３％を超える。
【００３２】
（３）光触媒薄膜のアセトアルデヒドガス分解性能試験（可視光照射下）
分散液を塗布、乾燥することで作製した光触媒薄膜の活性を、アセトアルデヒドガスの分解反応により評価した。評価は流通式ガス分解性能評価法により行った。具体的には、容積１２．５ｃｍ3の石英ガラス製セル内に５ｃｍ角のガラスからなる基板上に光触媒薄膜を形成した評価用サンプルを設置し、該セルに湿度５０％に調湿した濃度２５０ｐｐｍのアセトアルデヒドガスを流量５ｍＬ・ｓ-1で流通させながら、セル上部に設置した蛍光灯で照度８０００ＬＵＸになるように光を照射した。薄膜上の光触媒によりアセトアルデヒドガスが分解すると、該セルから流出するガス中のアセトアルデヒドガス濃度が低下する。そこで、その濃度を測定することで、アセトアルデヒドガス分解量を求めることができる。アセトアルデヒドガス濃度はガスクロマトグラフ（商品名“ＧＣ−８Ａ”、（株）島津製作所）を用いて測定した。
【００３３】
（４）光触媒薄膜のセルフクリーニング性能試験（可視光照射下）
スライドガラス上に分散液を塗布、乾燥することで作製した光触媒薄膜の活性を、オレイン酸の分解反応により評価した。
【００３４】
具体的には、薄膜表面にディップコーターで０．５質量％オレイン酸を塗布、乾燥させ光触媒活性評価用サンプルを得る。該サンプルに、蛍光灯の光を照度１０，０００ＬＵＸで照射する。薄膜表面上のオレイン酸が分解すると、それに伴って薄膜表面の親水化が起こり、水接触角が徐々に小さくなる。そこで、１時間おきにサンプル表面の水接触角を測定する。水接触角は接触角計（商品名“ＣＡ−Ａ”、協和界面科学（株））を用いて測定した。
【００３５】
［実施例１］
（１）３６質量％の塩化チタン（ＩＶ）水溶液に塩化スズ（ＩＶ）をＴｉ／Ｓｎ（モル比）が２０となるように添加し、これを純水で１０倍に希釈した後、この水溶液に１０質量％のアンモニア水を徐々に添加して中和、加水分解することにより水酸化チタンの沈殿物を得た。このときの溶液のｐＨは９であった。得られた水酸化チタンの沈殿物を、純水の添加とデカンテーションを繰り返して脱イオン処理した。この脱イオン処理後の水酸化チタン沈殿物に過酸化水素／水酸化チタン（モル比）が２．５以上となるように３０質量％過酸化水素水を添加し、その後室温で一昼夜撹拌して十分に反応させた。その後、純水を添加して濃度調整を行うことにより、黄色透明のスズ含有ペルオキソチタン酸溶液（ａ）（固形分濃度１質量％）を得た。
【００３６】
（２）硫酸銅を純水で溶解し、１質量％の硫酸銅水溶液（ｂ）を得た。
【００３７】
（３）容積５００ｍＬのオートクレーブに、（１）で得られたスズ含有ペルオキソチタン酸水溶液（ａ）４００ｍＬを仕込み、これを圧力１．６ＭＰａ、２００℃、１２０分間水熱処理した。その後、オートクレーブ内の反応混合物を、サンプリング管を経由して、２５℃の水浴中に保持した容器に排出し、急速に冷却することで反応を停止させ、酸化チタン系微粒子分散液を得た。
【００３８】
（３）で得られた酸化チタン系微粒子分散液に（２）で得られた硫酸銅水溶液（ｂ）を酸化チタンに対して金属銅が０．２質量％となるように添加混合して１５０℃で３０分水熱処理することにより、酸化チタンを１質量％含み、ぺルオキソチタン成分を酸化チタンに対し１質量％含む本発明の可視光応答型酸化チタン系微粒子分散液（Ａ）を得た。得られた分散液中の酸化チタン微粒子の平均粒子径を測定したところ、１２ｎｍであった。
【００３９】
［実施例２］
（４）３６質量％の塩化チタン（ＩＶ）水溶液に塩化スズ（ＩＶ）をＴｉ／Ｓｎ（モル比）が５となるように添加し、これを純水で１０倍に希釈した後、この水溶液に１０質量％のアンモニア水を徐々に添加して中和、加水分解することにより水酸化チタンの沈殿物を得た。このときの溶液のｐＨは９であった。得られた水酸化チタンの沈殿物を、純水の添加とデカンテーションを繰り返して脱イオン処理した。この脱イオン処理後の水酸化チタン沈殿物に過酸化水素／水酸化チタン（モル比）が２．５以上となるように３０質量％過酸化水素水を添加し、その後室温で一昼夜撹拌して十分に反応させた。その後、純水を添加して濃度調整を行うことにより、黄色透明のスズ含有ペルオキソチタン酸溶液（ｃ）（固形分濃度１質量％）を得た。
【００４０】
（５）硝酸銅を純水で溶解し、１質量％の硝酸銅水溶液（ｄ）を得た。
【００４１】
（６）容積５００ｍＬのオートクレーブに、（４）で得られたスズ含有ペルオキソチタン酸水溶液（ｃ）４００ｍＬを仕込み、これを圧力０．５ＭＰａ、１５０℃、１２０分間水熱処理した。その後、オートクレーブ内の反応混合物を、サンプリング管を経由して、２５℃の水浴中に保持した容器に排出し、急速に冷却することで反応を停止させ、酸化チタン系微粒子分散液を得た。
【００４２】
（６）で得られた酸化チタン系微粒子分散液に（５）で得られた硝酸銅水溶液（ｄ）を酸化チタンに対して金属銅が０．２５質量％となるように添加し、混合して酸化チタンを１質量％含み、ぺルオキソチタン成分を酸化チタンに対し２質量％含む本発明の可視光応答型酸化チタン系微粒子分散液（Ｂ）を得た。得られた分散液中の酸化チタン微粒子の平均粒子径を測定したところ、１０ｎｍであった。
【００４３】
［実施例３］
（７）３６質量％の塩化チタン（ＩＶ）水溶液を純水で１０倍に希釈した後、この水溶液に１０質量％のアンモニア水を徐々に添加して中和、加水分解することにより水酸化チタンの沈殿物を得た。このときの溶液のｐＨは１０であった。得られた水酸化チタンの沈殿物を、純水の添加とデカンテーションを繰り返して脱イオン処理した。この脱イオン処理後の水酸化チタン沈殿物に過酸化水素／水酸化チタン（モル比）が２．５以上となるように３０質量％過酸化水素水を添加し、その後室温で一昼夜撹拌して十分に反応させた。その後、純水を添加して濃度調整を行うことにより、黄色透明のペルオキソチタン酸溶液（ｅ）（固形分濃度１質量％）を得た。
【００４４】
（８）塩化スズ五水和物を純水で溶解し、１０質量％の塩化スズ水溶液（ｆ）を得た。
【００４５】
（９）容積５００ｍＬのオートクレーブに、（７）で得られたペルオキソチタン酸水溶液（ｅ）３５０ｍＬと、（８）で得た塩化スズ水溶液（ｆ）１０ｍＬを仕込み、これを１５０℃、１２０分間水熱処理した。その後、オートクレーブ内の反応混合物を、サンプリング管を経由して、２５℃の水浴中に保持した容器に排出し、急速に冷却することで反応を停止させ、酸化チタン系微粒子分散液を得た。
【００４６】
（９）で得られた酸化チタン系微粒子分散液に（５）で得られた硝酸銅水溶液（ｄ）を酸化チタンに対して金属銅が０．３質量％となるように添加し、混合して酸化チタンを１質量％含み、ぺルオキソチタン成分を酸化チタンに対し２質量％含む本発明の可視光応答型酸化チタン系微粒子分散液（Ｃ）を得た。得られた分散液中の酸化チタン微粒子の平均粒子径を測定したところ、２５ｎｍであった。
【００４７】
［比較例１］
（１０）硫酸銅水溶液を添加しなかったこと以外は実施例１と同様にして、酸化チタン系微粒子分散液（Ｄ）を得た。得られた分散液中の酸化チタン微粒子の平均粒子径を測定したところ、９ｎｍであった。
【００４８】
［比較例２］
（１１）容積５００ｍＬのオートクレーブに実施例３で得られたペルオキソチタン酸水溶液（ｅ）４００ｍＬを仕込み、これを１５０℃、１２０分間水熱処理した。その後、オートクレーブ内の反応混合物を、サンプリング管を経由して、２５℃の水浴中に保持した容器に排出し、急速に冷却することで反応を停止させ、酸化チタン系微粒子分散液を得た。
【００４９】
（１１）で得られた酸化チタン系微粒子分散液に（５）で得られた硝酸銅水溶液（ｄ）を酸化チタンに対して金属銅が０．２５質量％となるように添加し、混合して酸化チタン系微粒子分散液（Ｅ）を得た。得られた分散液中の酸化チタン微粒子の平均粒子径を測定したところ、２５ｎｍであった。
【００５０】
［比較例３］
水熱処理温度を６０℃とした以外は実施例１と同様にして、酸化チタン微粒子分散液（Ｆ）を得た。得られた分散液中の酸化チタン微粒子の平均粒子径は粒子生成量が少なかったため、測定できなかった。本比較例では、酸化チタン微粒子の生成量が極微量であったため、その他の特性の測定は行わなかった。
【００５１】
実施例１〜３、及び比較例１及び２で作製した分散液にシリカ系のバインダー（コロイダルシリカ、商品名：スノーテックス２０（日産化学工業（株）製）をＴｉＯ2／ＳｉＯ2比１．５で添加した後、ガラス板状にディップコーターで塗布、乾燥させ、膜厚が１５０ｎｍの光触媒薄膜を形成し、評価用サンプルを得た。
【００５２】
表１に、実施例、比較例の反応条件および平均粒子径、光触媒薄膜の透明性評価、セルフクリーニング性能試験における蛍光灯による照射５時間後の水接触角測定結果、アセトアルデヒドガス分解試験における蛍光灯照射９０分後のガス分解率をまとめて示す。
【００５３】
比較例１の結果から分かるように、銅成分を添加しないと十分な可視光活性が得られない。
【００５４】
比較例２の結果から分かるように、スズ成分を添加しないと十分な可視光活性が得られない。
【００５５】
比較例３の結果から分かるように、反応温度が低すぎると酸化チタンへの転化が非常に遅くなる。
【００５６】
実施例１〜３の結果から分かるように、分散液に銅成分、スズ成分を含有することにより、蛍光灯照射下でのアセトアルデヒド及びオレイン酸の分解（即ち、光触媒活性）が良好になることが分かる。
【００５７】
【表１】
0005447177.tif 000002
【産業上の利用可能性】
【００５８】
本発明の酸化チタン系微粒子分散液は、バインダーを添加することで、ガラス、金属等の無機物質、及び高分子フィルム（ＰＥＴフィルム等）等の有機物質からなる種々の基材に施与して光触媒薄膜を作製するのに有用であり、特に高分子フィルム上に透明な光触媒薄膜を作製するのに有用である。